Transformation des oxydes de fer contenus dans les minerais de fer dans une variété magnétique et la séparation des oxydes magnétiques formes. Il est connu qu'en fondant vers 1450 C une charge composée essentiellement c'oxydes de fer par exemple des minerais de fer et en l'absenee des tout réducteur a base de carbone il se forte une scorie qui n' est pas homogene mais un mélange de deux composants qui ne sont pas ;iiscibles et qui sont : Un laitier contenant les composants terreux et une scorie coposée essentieement de magnétite= Fe304. Malheureusement aucun procédé techniquement utilisable est connu pour éfectuer cette opération .On a bien proposé de fondre la charge dans des fours électriques copiés sur ceux utilisés en sidérurgie.Malheureusement il se forme sous les électrodes une mare de scorie fondue de dimensions restreintes qui tout en conduisant bien le courant quand# elle est fondue et chauae,mais qui à faible distance de cette mare forme une accunulation de scorie plus froide et dont les prppriétés physiques deviennent insuffisantes?La scorie ne peut plus s'écouler Le four s'engorge.Le procédé proposé pour remédier à cet état des choses est deprovoquer par des moyens appropriés et sous cette couche. de scorie une couche de cuivre fondue qui soulève la masse de scorie fondue et lui cède la- Ôhaleur. requise,qu'elle meme a pris dans la zone chaude sous les électrodes. Cette couche de cuivre fondu n'intervient en aucune fagon dans les réactions chimiq chimiques.Toute la charge est fondue et chauffée par cette astuce.Elle peut. s'écouler librement par le trou de coulé unique dans. un avant creuset dans lequel se fait la séparation par densité: Un laitier silicaté;La magnétite, formée et un culot métallique de cuivre forme' par le cuivre emporté mécaniquement Quant aux autres métaux usuels tel que le Ni,Cu ; ; Co etc.qui peuvent s trouver parfois en quantités importantes dans le minerai d'origine ,Leurs oxydes sont réduit par la magnétite qui se forme pendant la fusion selon la formule générale Fe304 + NiO # Fe203 + I{i.Lequel se dissout partiellement dans la couche de cuivre en fusion,soit se confond'dans le culot métallique.Comme dans cette réaction le Fe203 n'est pas stable à cette tempe'rature,i1 se reconvertit en ye304 La silice des silicates de Ni de Cu,co sont liés par des mises de CaO. Revendications. 1.-Procédé par lequel on provoque l'existance d'une conche de cuivre fondu sous une couche de scorie fondue. 2.-Procédé selon revendication 1, caractérisé en ce que la couche de scorie fondue est chauffée par une couche de cuivre fondu plus lourde et plus chaude. 3.-Procédé selon revendications 1 et 2,caractérisé en ce que les produits fondus sont coulés simultanément par un meme trou de coulé dans un avant creuset dans lequel les divers produits se séparent selon leur gravité. 4.-Procédé selon revendications 1 à 3 caractérisé en ce que la silice des silicates de cuivre de nickel et de cobalt sont liés par des mises de CaO,cozmXe fondant 5.-Procédé selon revendications 1 à 4,caractérisé en ce que les oxydes de ni et de Cu et de Co,contenus dans la charge sont réduits par le Fe304 formé ou existant dans la charge 6.-Procédé selon les revendications 1 à 5 ,caractérisé en ce que les divers produits sont marchands.